МЕЗОПОРИСТЫЕ КАТАЛИЗАТОРЫ ЖИДКОСТНОГО КАТАЛИТИЧЕСКОГО КРЕКИНГА С ОТЛИЧНОЙ ПРОЧНОСТЬЮ НА ИСТИРАНИЕ

1. Мезопористый катализатор, включающий: 1) первый оксид металла, модифицированный с помощью фосфорного структурирующего агента путем нагревания; 2) второй оксид металла, обработанный катионным полиэлектролитом; и 3) активный цеолитный крекирующий компонент для крекинга, при этом указанный первый и указанный второй оксиды металла могут быть одинаковыми или разными, и указанный катализатор находится в форме частиц, которые имеют средний размер от 20 до 200 микрон в диаметре.
2. Мезопористый катализатор по п. 1, отличающийся тем, что указанный полиэлектролит добавляют к суспензии, содержащей оба, первый и второй металлические оксиды.
3. Мезопористый катализатор по п. 1, отличающийся тем, что указанный первый или второй оксид металла выбран из группы, которая состоит из водного каолина, оксида алюминия, шпинели, муллита, кальцинированного каолина, метакаолина и их смесей.
4. Мезопористый катализатор по п. 1, отличающийся тем, что указанный фосфорный структурирующий агент представляет собой полифосфат.
5. Мезопористый катализатор по п. 1, отличающийся тем, что указанный катионный электролит выбран из группы, которая состоит из полиаминов, четвертичных аммониевых солей, солей диалкил аммониевого полимера, диметил диалкил хлорида аммония и их смесей.
6. Мезопористый катализатор по п. 1, отличающийся тем, что указанный первый оксид металла или указанный второй оксид металла присутствуют в количестве от 30 до 70 мас.% указанного катализатора.
7. Мезопористый катализатор по п. 1, отличающийся тем, что указанный первый оксид металла структурирован с помощью указанного фосфорного структурирующего агента в количестве от 0,01 до 5 мас.% указанного первого оксида металла.
8. Мезопористый катализатор по п. 1, отличающийся тем, что указанный второй оксид металла обработан указанным катионным полиэлектролитом в количестве от 0,005 до 0,25 мас.% указанного второго оксида металла.
9. Мезопористый катализатор по п. 1, отличающийся тем, что указанный катализатор имеет мезо/макро соотношение между 0,65 и 1,2.
10. Способ крекинга углеводорода при ЖКК условиях с указанным мезопористым катализатором по п. 1.